(57)【要約】      （修正有）【課題】引張破断強度、引張弾性率などの各種の物性に優れているだけではなく、一般の被服にはない切断に対する防止効果をも備え、ひいては耐刀効果等を有する被服及び被服用生地を提供する。【解決手段】超高強力・高弾性率ポリエチレン繊維からなる芯地３が、表地１と裏地２間の少なくとも一部に介装着されている。【選択図】図１
0003135192.tif 000002
【実用新案登録請求の範囲】
【請求項１】
超高強力・高弾性率ポリエチレン繊維からなる芯地（３）が、表地（１）と裏地（２）間の少なくとも一部に介装着されていることを特徴とする被服。
【請求項２】
超高強力・高弾性率ポリエチレン繊維からなるメッシュ地（５）と、超高強力・高弾性率ポリエチレン繊維からなる非メッシュ地（６）とが交互に積層されて構成されていることを特徴とする被服。
【請求項３】
超高強力・高弾性率ポリエチレン繊維からなる糸で編成された補強体（７）が、メッシュ地（５）又は非メッシュ地（６）にさらに積層されている請求項２記載の被服。
【請求項４】
超高強力・高弾性率ポリエチレン繊維の引張強度が１．５ＧＰａ〜５．０ＧＰａ、引張弾性率が５０ＧＰａ〜２００ＧＰａである請求項１乃至３のいずれかに記載の被服。
【請求項５】
超高強力・高弾性率ポリエチレン繊維からなる芯地（３）が、表地（１）と裏地（２）間の少なくとも一部に介装着されていることを特徴とする被服用生地。
【請求項６】
超高強力・高弾性率ポリエチレン繊維からなるメッシュ地（５）と、超高強力・高弾性率ポリエチレン繊維からなる非メッシュ地（６）とが交互に積層されて構成されていることを特徴とする被服用生地。
【請求項７】
超高強力・高弾性率ポリエチレン繊維の引張強度が１．５ＧＰａ〜５．０ＧＰａ、引張弾性率が５０ＧＰａ〜２００ＧＰａである請求項５又は６記載の被服用生地。
【考案の詳細な説明】
【技術分野】
【０００１】
本考案は被服及び被服用生地、さらに詳しくは、引張強度や引張弾性率等の物性に優れ、また切断に対する防止効果等に優れた被服及び被服用生地に関する。
【背景技術】
【０００２】
従来より、被服の素材としては種々のものが用いられており、被服の用途によって
も素材が選別されて使い分けられている。脂肪族ポリアミド、ポリエステル、ポリアクリロニトリル等は一般的な被服の繊維として周知であるが、近年では従来の繊維にない物性を有する芳香族ポリアミド繊維（アラミド繊維）等も用いられるようになっている。アラミド繊維は、引張強度が強く、防炎効果も有するので、一般の被服の素材というよりも、特殊な用途の被服に用いられている。
【０００３】
しかし、アラミド繊維は引張強度が強い反面、屈曲疲労特性や磨耗疲労特性が必ずしも良好ではない。従って、切断に対する防止効果までは備えてはいない。
【考案の開示】
【考案が解決しようとする課題】
【０００４】
本考案は、このような点に鑑みてなされたもので、引張破断強度、引張弾性率などの各種の物性に優れているだけではなく、一般の被服にはない切断に対する防止効果をも備え、ひいては耐刀（防刀）効果等を有する被服及び被服用生地を提供することを課題とするものである。
【課題を解決するための手段】
【０００５】
本考案は、このような課題を解決するために、超高強力・高弾性率ポリエチレン繊維からなる芯地３が、表地１と裏地２間の少なくとも一部に介装着されていることを特徴とする被服及び被服用生地を提供するものである。
【０００６】
また本考案は、超高強力・高弾性率ポリエチレン繊維からなるメッシュ地５と、超高強力・高弾性率ポリエチレン繊維からなる非メッシュ地６とが交互に積層されて構成されていることを特徴とする被服及び被服用生地を提供するものである。この場合、超高強力・高弾性率ポリエチレン繊維からなる糸で編成された補強体７を、メッシュ地又は非メッシュ地にさらに積層することも可能である。
【０００７】
超高強力・高弾性率ポリエチレン繊維としては、たとえば引張強度が１．５ＧＰａ〜５．０ＧＰａ、引張弾性率が５０ＧＰａ〜２００ＧＰａであるものが用いられる。
【考案の効果】
【０００８】
本考案は、上述のように、超高強力・高弾性率ポリエチレン繊維からなる芯地が、表地と裏地間の少なくとも一部に介装着されて構成されたものであるため、引張破断強度、引張弾性率などの各種の物性に優れているだけではなく、一般の被服にはない切断に対する防止効果をも奏することができる。
【０００９】
特に、超高強力・高弾性率ポリエチレン繊維からなるメッシュ地と、超高強力・高弾性率ポリエチレン繊維からなる非メッシュ地とが交互に積層されて構成されている場合には、切断に対する防止効果が一層良好となり、耐刀（防刀）効果等も生じさせることが可能となる。また、超高強力・高弾性率ポリエチレン繊維からなる糸で編成された補強体を、メッシュ地又は非メッシュ地にさらに積層した場合には、その補強体が取り付けられた部分を被服着用時における心臓などに近い部位に設定することで、防弾効果に優れた被服を提供することも可能となる。
【００１０】
また超高強力・高弾性率ポリエチレン繊維として、引張強度が１．５ＧＰａ〜５．０ＧＰａ、引張弾性率が５０ＧＰａ〜２００ＧＰａであるものを用いた場合には、切断防止効果が一層良好となる。
【考案を実施するための最良の形態】
【００１１】
以下、本考案の実施形態について説明する。一実施形態の被服用生地４は、図１に示すように、表地１と裏地２との間に、超高強力・高弾性率ポリエチレン繊維からなる芯材３を介装着した構成からなるものである。超高強力・高弾性率ポリエチレン繊維としては、引張強度が１．５ＧＰａ〜５．０ＧＰａ、引張弾性率が５０ＧＰａ〜２００ＧＰａのものを使用するのが望ましい。
【００１２】
引張強度が１．５ＧＰａ未満、引張弾性率が５０ＧＰａ未満では、被服の切断に対する防止効果を十分に発揮することができないおそれがあるからである。一方、５．０ＧＰａ引張強度を超え、また引張弾性率が２００ＧＰａを超えても、それに見合った効果が特に認められないばかりか、製作コストが必要以上に増大し、被服に適用するには、必ずしも現実的であるとは認められないからである。
【００１３】
超高強力・高弾性率ポリエチレン繊維としては、たとえば東洋紡績株式会社製「ダイニーマ」（登録商標）が用いられ、特にダイニーマＳＫ６０を好適に使用することができる。ダイニーマＳＫ６０は、極めて高強度かつ低伸度である上に、密度も従来の繊維に比べて小さいという物性を持つ繊維である。その物性は次のとおりである。
【００１４】
密度：０．９７ｇ／ｃｍ2
引張強度：２．６〜３．２ＧＰａ
引張弾性率：８８〜１２３ＧＰａ
破断伸度：３〜５％
【００１５】
引張強度が強く、引張弾性率が高く、また破断伸度が低いので、被服の破損や切断に対する防止効果が十分に発揮されることとなる。また密度が小さいので、引張強度等が強いわりには、被服が軽量となり、着用者に負担をかけることもないのである。
【００１６】
上記芯地３は、高強力・高弾性率ポリエチレン繊維からなる糸を織成等して得られた生地からなるものである。ただし、織成した織布のような生地に限らず、不織布のような生地であってもよい。その芯地３を構成する生地としては、たとえばシート状やテープ状に形成したものが用いられる。
【００１７】
表地１や裏地２の素材は特に限定されるものではなく、一般の被服に用いられる素材を任意に使用することができる。たとえば脂肪族ポリアミド、ポリエステル、ポリアクリロニトリル等の繊維を用いることができる。また、これらの合成繊維以外に天然繊維を用いることも可能である。
【００１８】
このように、表地１や裏地２の素材としては、一般の被服に用いられる素材を使用することができるので、予め上記高強力・高弾性率ポリエチレン繊維からなる芯地３を準備し、これを既存の素材からなる表地１や裏地２間に介装着するだけで、種々の用途の被服を製作することができる。
【００１９】
表地１と裏地２との間に芯地３を介装着させる手段としては、たとえば芯地３を表地１及び裏地２とともに縫製し一体化させて介装着させる手段、接着剤を介して表地１と裏地２間を接着する手段などを採用することができる。
【００２０】
次に、本考案の他の実施形態の被服用生地４について、図２に従って説明する。この実施形態の被服用生地４は、図２に示すように、超高強力・高弾性率ポリエチレン繊維からなるメッシュ地５と、超高強力・高弾性率ポリエチレン繊維からなる非メッシュ地
６とが交互に２層ずつ積層されて構成されたものである。ここで、メッシュ地とは、メッシュ状に編成或いは織成されたような布地のことである。また非メッシュ地とは、このようなメッシュ状に編成、織成されたメッシュ地以外のものを意味し、網目のような粗い目が表面に現出されず、主として、表面が平滑な面を形成しうるような細かい目に編成或いは織成されたような布地を意味するものである。
【００２１】
メッシュ地５や非メッシュ地６を構成する超高強力・高弾性率ポリエチレン繊維としては、上記図１の実施形態と同様にダイニーマＳＫ６０が用いられる。従って、引張強度が強く、引張弾性率が高く、破断伸度が低いので、被服の破損や切断に対する防止効果が十分に発揮されることとなる。
【００２２】
特に、図２の実施形態の被服用生地４においては、超高強力・高弾性率ポリエチレン繊維からなるメッシュ地５と、超高強力・高弾性率ポリエチレン繊維からなる非メッシュ地６とが交互に２層ずつ、計４層積層されて構成されているので、被服の破損や切断に対する防止効果が一層良好となり、耐刀（防刀）効果等も良好になるのである。
【００２３】
図３は、本考案のさらに他の実施形態の被服用生地４を示す。この図３に示す被服用生地４も、図２の被服用生地４と同様に、超高強力・高弾性率ポリエチレン繊維からなるメッシュ地５と、超高強力・高弾性率ポリエチレン繊維からなる非メッシュ地６とが交互に２層ずつ、計４層積層されて構成されている。この図３の被服用生地４においては、さらに、超高強力・高弾性率ポリエチレン繊維からなる糸で編成された補強体７が、
最外層のメッシュ地５の外側に取り付けられている。
【００２４】
この補強体７は、超高強力・高弾性率ポリエチレン繊維で紡糸等された太さ３〜７ｍｍ程度の太い糸を、複雑な編成状態でさらに撚り合わせることで、構成されている。このように構成された補強体７は、被服用生地４で被服が形成されたときに、その被服における胸のあたりの部分、より具体的には、その被服を着用したときに、着用者の心臓に近い部分に位置するように、予め設定して取り付けられる。
【００２５】
このような補強体７が所望の位置に取り付けられることで、上述のような耐刀効果のみならず、防弾効果も良好になる。
【００２６】
尚、上記構成からなる生地４を使用して製作される被服の形態は特に限定されるものではなく、たとえば図４に示すような袖のある一般的な形態の被服８の他、図５に示すようなベスト型の形態の被服８であってもよい。また被服の種類も問うものではない。
切断に対する防止効果が良好であることから、たとえば警備員の護衛服、耐刀用の被服、防弾チョッキ等として好適に使用することができる。また、切断に対する防止効果が良好であるので、上記護衛服、防弾チョッキ等の用途に限らず、各種の用途に使用することができ、どのような用途に使用しても、いたずら等によって被服が切断されるようなことを好適に防止することができる。
【００２７】
尚、上記図１の実施形態では、芯地３を表地１及び裏地２間の全体に介装着させて生地４を構成する場合について説明したが、芯地３は生地や被服の全体に介装着されている必要は必ずしもなく、一部のみに介装着されていてもよい。被服用生地や被服の全体に芯地３を介装着する場合には、たとえばシート状に形成されたものが用いられ、被服用生地や被服の一部に介装着する場合には、たとえばテープ状に形成されたものが用いられる。
【００２８】
さらに、上記図２の実施形態では、メッシュ地５と、非メッシュ地６とが交互に２層ずつ計４層積層されていたが、積層されるメッシュ地５と、非メッシュ地６の数も上記実施形態に限定されるものではなく、たとえばメッシュ地５と非メッシュ地６とが１層ずつ、或いは３層ずつで構成されていてもよい。尚、このようにメッシュ地５と非メッシュ地６とで１層ずつ或いは複数層ずつに構成されたものの両側に、図１の実施形態のような一般の被服に用いられる素材からなる表地１や裏地２を設けて構成することも可能である。
【００２９】
また、本考案の被服、被服用生地に用いる芯地３として、上記のようなダイニーマＳＫ６０を好適に使用することができるが、これに限らず、たとえばダイニーマＳＫ７１を用いることも可能である。ダイニーマＳＫ７１の物性は次のとおりである。
【００３０】
密度：０．９７ｇ／ｃｍ2
引張強度：３．５ＧＰａ以上
引張弾性率：１２３ＧＰａ以上
破断伸度：３〜５％
【００３１】
その他、本考案の意図する範囲内に任意に変更可能である。
【図面の簡単な説明】
【００３２】
【図１】一実施形態の被服の構造を示す部分拡大断面図。
【図２】他実施形態の被服の構造を示す部分拡大断面図。
【図３】他実施形態の被服の構造を示す部分拡大断面図。
【図４】被服の一例を示す正面図。
【図５】被服の他の例を示す正面図。
【符号の説明】
【００３３】
１…表地            ２…裏地
３…芯地            ４…生地
５…メッシュ地      ６…非メッシュ地
７…補強体          ８…被服
【図１】
0003135192.tif 000003
【図２】
0003135192.tif 000004
【図３】
0003135192.tif 000005
【図４】
0003135192.tif 000006
【図５】
0003135192.tif 000007